СПОСОБ ИЗГОТОВЛЕНИЯ ПОГЛОЩАЮЩЕГО ПОКРЫТИЯ ДЛЯ СОЛНЕЧНОГО НАГРЕВА, ПОКРЫТИЕ И ЕГО ПРИМЕНЕНИЕ

1. Способ изготовления поглощающего покрытия для солнечного нагрева, наносимого на металлическую подложку, в частности, покрытия, наносимого на тонкий алюминиевый лист, в котором покрытие представляет собой покрытие золь-гель типа на основе золя оксида металла, в котором частицы пигмента тщательно перемешивают с золем, с последующим нанесением лака смешанного золя на подложку, затем высушивают на воздухе при повышенной температуре для получения золь-гель покрытия.
2. Способ по п.1, в котором покрытие основано на смеси двух золей.
3. Способ по п.1 или 2, в котором органическую присадку добавляют к лаку золя и смешивают с лаком золя непосредственно перед нанесением на подложку.
4. Способ по п.3, в котором присадка является сополимером акрилата и стирола, смесью полимера и сополимера поливинилацетата, поливинилацетатом, поливиниловым спиртом, поливиниловым эфиром, полиуретаном и/или гомо-  и сополимером полиметакрилата, дисперсиями акрилата, полиэфиром.
5. Способ по п.1 или 2, в котором высушивание ведут при температуре 180-600°С.
6. Способ по п.1 или 2, в котором подложку после высушивания при 180-600°С охлаждают на воздухе или быстро охлаждают до комнатной температуры в воде и затем высушивают, повторно нагревают и выдерживают при температуре 300-600°С, по меньшей мере, в течение 10 мин.
7. Способ по п.1 или 2, в котором лак на основе золя наносят на подложку распылением, окунанием или рулонным покрытием.
8. Покрытие для солнечного нагрева, наносимое на металлическую подложку, в частности, покрытие, наносимое на тонкий алюминиевый лист, в котором покрытие представляет собой покрытие золь-гель типа на основе золя оксида металла с частицами пигмента, которые тщательно перемешаны с золем до нанесения на подложку.
9. Покрытие по п.8, в котором золь является водным золем.
2
3
2
2
10. Покрытие по п.8 или 9, в котором оксид металла, который является основой золя, представляет собой CeO(NO) или CeO (ACT) с 5-30% CeO с размером частиц 2-100 нм.
11. Покрытие по п.8 или 9, которое основано на смеси двух золей.
2
3
2
2
3
2
2
12. Покрытие по п.8 или 9, в котором второй золь является наноразмерным золем AlO, SnO, YO, ZnO, TiO или SiO.
2
13. Покрытие по п.8 или 9, в котором содержание CeO составляет 15-25%.
3
2
8
14. Покрытие по п.8 или 9, в котором пигмент является черным ферритом марганца (MnCuFeO).
15. Покрытие по п.8 или 9, в котором для улучшения адгезии добавлена органическая присадка, которая перемешана с золем лака непосредственно перед нанесением на подложку и до термообработки.
16. Покрытие по п.14, в котором присадка является сополимером акрилата и стирола, смесью полимера и сополимера поливинилацетата, поливинилацетатом, поливиниловым спиртом, поливиниловым эфиром, полиуретаном и/или гомо- и сополимером полиметакрилата, дисперсиями акрилата, полиэфиром.